(57)【要約】【課題】  可塑剤と混練した際に、ゾルの粘度経時変化が少なく、低温加工による成型体であっても優れた破断伸びを示す塩化ビニル−酢酸ビニル共重合体樹脂、及び、コート剤、特に自動車アンダーボディコート、又は自動車用シーラント等に代表される用途を提供する。【解決手段】  平均酢酸ビニル残基含量が５〜１５重量％の塩化ビニル−酢酸ビニル共重合体であって、重量平均分子量１０００００以下の低分子量成分と重量平均分子量１０００００を越える高分子量成分とに分別した際に該低分子量成分が酢酸ビニル残基含量１０重量％未満の低酢酸ビニル含有成分；酢酸ビニル残基含有量１０重量％以上の高酢酸ビニル含有成分＝１：０．５〜１：１．５（重量比）の範囲の構成成分である塩化ビニル−酢酸ビニル共重合体。【選択図】  なし【特許請求の範囲】
【請求項１】
平均酢酸ビニル残基含量が５〜１５重量％の塩化ビニル−酢酸ビニル共重合体であって、重量平均分子量１０００００以下の低分子量成分と重量平均分子量１０００００を越える高分子量成分とに分別した際に該低分子量成分が酢酸ビニル残基含量１０重量％未満の低酢酸ビニル含有成分；酢酸ビニル残基含有量１０重量％以上の高酢酸ビニル含有成分＝１：０．５〜１：１．５（重量比）の範囲の構成成分であることを特徴とする塩化ビニル−酢酸ビニル共重合体。
【請求項２】
該低分子量成分が酢酸ビニル残基含量１０重量％未満の低酢酸ビニル含有成分：酢酸ビニル残基含量１０重量％以上の高酢酸ビニル含有成分＝１：０．６〜１：１．３の範囲の構成成分であることを特徴とする請求項１に記載の塩化ビニル−酢酸ビニル共重合体。
【請求項３】
ペースト加工用塩化ビニル−酢酸ビニル共重合体であることを特徴とする請求項１又は２に記載の塩化ビニル−酢酸ビニル共重合体。
【請求項４】
請求項１〜３のいずれかに記載の塩化ビニル−酢酸ビニル共重合体１００重量部に対し、可塑剤３０重量部〜１５０重量部、炭酸カルシウム５０重量部〜３００重量部、希釈剤５重量部〜４０重量部を含んでなることを特徴とするペースト加工用塩化ビニル−酢酸ビニル共重合体組成物。
【請求項５】
コート剤用組成物又はシーラント剤用組成物であることを特徴とする請求項４に記載のペースト加工用塩化ビニル−酢酸ビニル共重合体組成物。
【発明の詳細な説明】
【技術分野】
【０００１】
本発明は、塩化ビニル−酢酸ビニル共重合体及びその組成物に関するものであり、さらに詳細には、可塑剤等に分散させて調製したペースト加工用組成物（以下、ペースト塩ビゾルと略記する場合もある。）の粘度の経時変化が少なく、低温加工した際の成形品の破断伸びに優れることから、コート剤、特に自動車アンダーボディコート用、自動車シーラント用として有用な塩化ビニル−酢酸ビニル共重合体及びその組成物に関するものである。
【背景技術】
【０００２】
ペースト加工用塩化ビニル系樹脂（以下、ペースト塩ビと略記する場合もある。）は、一般に可塑剤、充填剤、安定剤又はその他の配合剤などと共に混練することにより、ペースト塩ビゾルを調製し、該ペースト塩ビゾルを使用し種々の成形加工法により壁紙、タイルカーペット、手袋などの様々な成形加工品に用いられている。また、加工温度の低い用途用として、比較的低温でも機械的強度が得られるゲル化溶融性に優れた特性を持つペースト塩ビとして、塩化ビニルに酢酸ビニルを共重合させた塩化ビニル／酢酸ビニル共重合樹脂が知られており、さらに、ペースト塩ビゾル調製後から加工までの長期の保存安定性に対する対策として、ゾル粘度の経時変化が少ないペースト塩ビが求められている。
【０００３】
ゾル粘度の経時変化の少ないペースト塩ビを製造する方法として、特定の界面活性剤を使用したシードミクロ懸濁重合によるペースト加工用塩化ビニル系樹脂の製造方法が提案されている（例えば特許文献１参照。）。
【０００４】
その他に、ポリ塩化ビニル系樹脂に特定の化合物を配合するポリ塩化ビニル系樹脂組成物が提案されている（例えば特許文献２参照。）。
【先行技術文献】
【特許文献】
【０００５】
【特許文献１】特開平０６−０５６９１５号公報
【特許文献２】特開２０１０−２４１９７７号公報
【発明の概要】
【発明が解決しようとする課題】
【０００６】
しかし、特許文献１に提案の方法によって得られるペースト塩ビは、ゾル粘度の経時変化に対する厳しい安定性を要求される用途、例えば自動車用アンダーボディコート、自動車用シーラント等の用途に用いる場合には、市場要求を満足できるものではなかった。
【０００７】
一方、特許文献２に提案の方法においては、一応、粘度の経時変化が比較的少ないポリ塩化ビニル系樹脂組成物を提供することが可能なものではあるが、ペースト加工用塩化ビニル系樹脂の提供を目的としたものではなく、また長期の粘度安定性については検討されていないものであった。
【０００８】
そこで、本発明は、ペースト塩ビゾルとした際のゾル粘度の経時変化が極めて少なく、低温加工による成形体であっても、破断伸びに優れ、コート剤、特に自動車アンダーボディコート用、自動車用シーラント用として優れた特性を有する塩化ビニル−酢酸ビニル共重合体及びその組成物を提供することにある。
【課題を解決するための手段】
【０００９】
本発明者は、上記の課題について鋭意検討を重ねた結果、低分子量成分における低酢酸ビニル含有成分と高酢酸ビニル含有成分の割合が特定の範囲内にある平均酢酸ビニル残基含量５〜１５重量％の塩化ビニル−酢酸ビニル共重合体が、破断伸びに優れ、ゾル粘度の経時変化が極めて少ないペースト塩ビゾルを提供することができることを見出し、本発明を完成させるに至った。
【００１０】
即ち、本発明は、平均酢酸ビニル残基含量が５〜１５重量％の塩化ビニル−酢酸ビニル共重合体であって、重量平均分子量１０００００以下の低分子量成分と重量平均分子量１０００００を越える高分子量成分とに分別した際に該低分子量成分が酢酸ビニル残基含量１０重量％未満の低酢酸ビニル含有成分；酢酸ビニル残基含有量１０重量％以上の高酢酸ビニル含有成分＝１：０．５〜１：１．５（重量比）の範囲の構成成分であることを特徴とする塩化ビニル−酢酸ビニル共重合体及びそれを含んでなる塩化ビニル−酢酸ビニル共重合体組成物に関するものである。
【００１１】
以下、本発明に関し詳細に説明する。
【００１２】
本発明の塩化ビニル−酢酸ビニル共重合体は、平均酢酸ビニル残基含量が５〜１５重量％（すなわち、塩化ビニル−酢酸ビニル共重合体１００重量部に対して酢酸ビニル残基単位を５〜１５重量部相当。）のものであり、特に破断伸びとゾル粘度の経時変化が優れたものとなることから７〜１２％の塩化ビニル−酢酸ビニル共重合体であることが好ましい。ここで、平均酢酸ビニル残基単位含有量が５重量％未満の場合、強度、破断伸びに劣るものとなる。一方、１５重量％を超える場合、ゾル粘度の経時変化が大きくなり安定性に劣るものとなる。なお、平均酢酸ビニル残基含量は、例えば赤外分光光度計により測定することができる。
【００１３】
そして、本発明の塩化ビニル−酢酸ビニル共重合体は、重量平均分子量１０００００以下の低分子量成分と重量平均分子量１０００００を越える高分子量成分とに分別した際に該低分子量成分が酢酸ビニル残基含量１０重量％未満の低酢酸ビニル含有成分；酢酸ビニル残基含有量１０重量％以上の高酢酸ビニル含有成分＝１：０．５〜１：１．５（重量比）のものであり、特に破断伸びとゾル粘度の経時変化に優れるものとなることから、１：０．６〜１：１．３の範囲を構成成分であることが好ましい。ここで、高酢酸ビニル含有成分比率が０．５未満である場合、強度、破断伸びに劣るものとなる。一方高酢酸ビニル含有成分率が１．５を越える場合、ゾル粘度の経時変化に劣るものとなる。なお、重量平均分子量１０００００以下の低分子量成分と重合平均分子量１０００００以上の高分子量成分とに分別する際には、例えばゲル・パーエーション・クロマトグラフィを用いることができる。また、酢酸ビニル残基単位は、例えば高速液体クロマトグラフィー（ＨＰＬＣ）、グラジエント溶出法により測定を行うことができる。
【００１４】
そして、本発明の塩化ビニル−酢酸ビニル共重合体は、ペースト塩ビゾルとした際の粘度の経時変化が極めて優れたものとなり、特に破断伸び特性に優れたペースト加工用塩化ビニル−酢酸ビニル共重合体となり、可塑剤等を配合したペースト塩化ビニル−酢酸ビニル共重合体組成物とした際には、増粘率が９０％以下となるものが好ましく、さらに自動車アンダーボディコート剤、自動車用シーラント用として優れたものとなることから、増粘率が５０％未満となるものが好ましい。その際の増粘率の測定方法については後述する。
【００１５】
また、本発明の塩化ビニル−酢酸ビニル共重合体は、特に低温加工での破断伸びとペースト塩ビゾルとした際に経時変化に優れる成形体となり、特に自動車アンダーボディコート剤、自動車用シーラント用として優れたものとなることから、強度３．５ＭＰａ以上、破断伸び２００％以上を示すものであることが好ましい。その際の破断伸びの測定方法としては、例えば、塩化ビニル−酢酸ビニル共重合体１００重量部に対し、フタル酸ジイソノニル１００重量部、炭酸カルシウム７０重量部、ナフテン系炭化水素溶剤１５重量部を配合し、ペースト塩ビゾルを調製し、２ｍｍ厚に塗布したシートから、ＪＩＳ３号ダンベル試験片を用い、測定方法は、試験片の中央に２０ｍｍ間隔の標線を入れ、引張り試験装置に取り付け、５０ｍｍ／分の速度で引張り、破断時の荷重及び標線間の伸びを測定し、破断伸び及び引張強度を求めることができる。
【００１６】
本発明の塩化ビニル−酢酸ビニル共重合体は、該塩化ビニル−酢酸ビニル共重合体の製造時に用いられる乳化剤を含むものであってもよく、該乳化剤としては、例えばアルキル硫酸エステル塩を挙げることができ、その添加時期としては、例えば塩化ビニル−酢酸ビニル共重合体の製造の際に、該乳化剤を併用する方法、製造後の塩化ビニル−酢酸ビニル共重合体に該乳化剤を添加する方法等を挙げることができる。
【００１７】
また、本発明の塩化ビニル−酢酸ビニル共重合体を製造する際には、重合開始剤、連鎖移動剤、架橋剤、緩衝剤、水溶性開始剤、還元剤、高級アルコール等を適宜用いることができる。当該添加剤については、本発明の目的を奏する限りにおいて、本発明の塩化ビニル−酢酸ビニル共重合体に含まれていてもよい。また、塩化ビニル−酢酸ビニル共重合体の製造方法としては、例えば、塩化ビニルモノマーと酢酸ビニルモノマーの混合液を、重合開始剤の存在下において水性媒体中で重合する製造方法を挙げることができる。
【００１８】
本発明の塩化ビニル−酢酸ビニル共重合体の製造方法としては、平均酢酸ビニル残基単位含有量５〜１５重量％の塩化ビニル−酢酸ビニル共重合体を製造することが可能であれば如何なる方法であってもよく、中でも効率的に製造することが可能となることから、塩化ビニルモノマー／酢酸ビニルモノマー＝８５／１５〜５０／５０（重量／重量）よりなる混合単量体を用いてなることが好ましく、特に低温加工での破断伸び、ペースト塩ビゾルとした際の粘度の経時変化が共に極めて優れたものとなり、特に自動車アンダーボディコート剤、自動車用シーラント用として優れるものを効率的に製造することが可能となることから、塩化ビニルモノマー／酢酸ビニルモノマー＝８３／１７〜６０／４０（重量／重量）よりなる混合単量体を用いることが好ましい。
【００１９】
重合開始剤としては、重合開始剤の範疇に属するものであれば如何なるものであってもよく、例えば、過硫酸カリウム、過硫酸アンモニウム等の水溶性重合開始剤；アゾビスイソブチロニトリル等のアゾ化合物，ラウロイルパーオキサイド、ｔ−ブチルペルオキシピバレート、ジアシルパーオキサイド、パーオキシエステル、パーオキシジカーボネート等の過酸化物，等の油溶性重合開始剤等を挙げることができる。また、シードミクロ懸濁重合法の際には、油溶性開始剤を含む種粒子（シード）であってもよい。
【００２０】
そして、本発明の塩化ビニル−酢酸ビニル共重合体が、乳化剤等を含む樹脂である場合、塩化ビニル−酢酸ビニル共重合体へ含有させる方法については、特に限定するものではなく、重合反応が完了した後に添加・混練する方法、重合反応開始前又は重合反応中に添加する方法等が挙げられる。添加方法としては、破断伸び、ペースト塩ビゾルとした際の粘度の経時変化の小さい塩化ビニル−酢酸ビニル共重合体を効率よく製造することが可能となることから、重合開始前又は重合開始後の重合反応中に連続又は一括で仕込むことが好ましく、特に低温加工での破断伸び、ペースト塩ビゾルとした際の粘度の経時変化が共に極めて優れたものとなり、特に自動車アンダーボディコート剤、自動車用シーラント用として優れるものを効率的に製造することが可能となることから、重合開始後から重合転化率が８５％に達するまでに連続又は一括で仕込むことが好ましい。
【００２１】
そして、本発明の塩化ビニル−酢酸ビニル共重合体の製造方法における重合法としては、例えば塩化ビニルモノマー、酢酸ビニルモノマー、界面活性剤、油溶性重合開始剤、必要に応じて脂肪族高級アルコール等の乳化補助剤を脱イオン水に添加しホモジナイザー等で混合分散した後、緩やかな攪拌下で重合を行うミクロ懸濁重合法；ミクロ懸濁重合法で得られた油溶性重合開始剤を含む種粒子（シード）を用いて行うシードミクロ懸濁重合法；塩化ビニル系モノマーを脱イオン水、界面活性剤、水溶性重合開始剤とともに緩やかな攪拌下で重合を行う乳化重合法で得られた粒子をシードとして用いて乳化重合を行うシード乳化重合法等があげられ、その際に、例えば、重合温度は３０〜８０℃とし、塩化ビニル−酢酸ビニル共重合体ラテックスとして得ることができる。これらの重合により製造された塩化ビニル−酢酸ビニル共重合体ラテックスを噴霧乾燥し、必要に応じて粉砕することにより、塩化ビニル−酢酸ビニル共重合体の一次粒子が凝集した本発明の塩化ビニル−酢酸ビニル共重合体を得ることができる。
【００２２】
塩化ビニル−酢酸ビニル共重合体とする際に用いる乾燥機は一般的に使用されているものでよく、例えば、噴霧乾燥機等が挙げられる（具体例としては、「ＳＰＲＡＹ  ＤＲＹＩＮＧ  ＨＡＮＤＢＯＯＫ」（Ｋ．Ｍａｓｔｅｒｓ著、３版、１９７９年、ＧｅｏｒｇｅｇｏｄｗｉｎＬｉｍｉｔｅｄより出版）の１２１頁第４．１０図に記載されている各種の噴霧乾燥機）。乾燥用空気入口温度、乾燥用空気出口温度に特に制限はなく、乾燥用空気入口温度は８０〜２００℃、乾燥用空気出口温度は４５〜７５℃が一般的に用いられる。乾燥用空気入口温度は１００〜１７０℃、乾燥用空気出口温度は５０〜７０℃が更に好ましい。乾燥後に得られる塩化ビニル−酢酸ビニル共重合体は、ラテックスを構成する一次粒子の集合体であり、通常１０〜１００μｍの顆粒状である。乾燥出口温度が５５℃を超える場合には、得られた顆粒状塩化ビニル−酢酸ビニル共重合体を粉砕した方が可塑剤への分散の点から好ましく、乾燥出口温度が５５℃以下の場合には、顆粒状のままでも粉砕して使用してもどちらでも良い。
【００２３】
本発明の塩化ビニル−酢酸ビニル共重合体は、ペースト加工用の塩化ビニル−酢酸ビニル共重合体として適したものであり、例えば該塩化ビニル−酢酸ビニル共重合体１００重量部に対し、可塑剤５０重量部〜１５０重量部、更には炭酸カルシウム５０重量部〜３００重量部、希釈剤５重量部〜４０重量部等を含んでなる、経時変化が少なく保存安定性、低温加工時の機械的強度、破断伸び等に優れる、ペースト塩ビとしてコート剤、シーラント剤、壁紙、タイルカーペット等の各種用途に適用することができる。その際の可塑剤としては例えばフタル酸ジブチル、フタル酸ジヘキシル、フタル酸ジイソブチル、フタル酸ジオクチル、フタル酸ジエチルヘキシル、フタル酸ジイソノニル、アジピン酸ジヘキシル、アジピン酸ジブチル等を挙げることができる。また、炭酸カルシウムとしては例えば脂肪酸ナトリウム塩又は脂肪酸カリウム塩を含む表面処理剤等で表面処理した炭酸カルシウムを挙げることができ、市販品としては、例えば（商品名）Ｖｉｓｃｏｌｉｔｅ−ＯＳ（白石カルシウム株式会社製）を挙げることができる。さらに、希釈剤としては、例えばノルマルパラフィン系炭化水素系溶剤、イソパラフィン系炭化水素溶剤、ナフテン系炭化水素溶剤、芳香族系炭化水素溶剤等を挙げることができ、市販品としては、例えば（商品名）Ｅｘｘｓｏｌ  Ｄ４０（東燃ゼネラル石油株式会社製）を挙げることができる。
【発明の効果】
【００２４】
本発明の塩化ビニル−酢酸ビニル共重合体は、可塑剤に分散させて調製したペースト塩ビゾルの粘度の経時変化が少なく、低温加工時の機械的強度、破断伸びに優れ、コート剤、特に自動車アンダーボディコート剤、自動車用シーラント用として優れた特性を有するものである。
【実施例】
【００２５】
以下に、本発明を実施例により、さらに詳細に説明するが本発明はこれら実施例に限定されるものではない。
【００２６】
以下に実施例より得られた塩化ビニル−酢酸ビニル共重合体の評価方法を示す。
【００２７】
＜増粘率の測定方法＞
塩化ビニル−酢酸ビニル共重合体１００重量部、フタル酸ジイソノニル１００重量部（株式会社ジェイプラス製）、脂肪酸塩表面処理炭酸カルシウム（（商品名）Ｖｉｓｃｏｌｉｔｅ−ＯＳ  白石工業株式会社製）７０重量部、及びナフテン系炭化水素溶剤（（商品名）Ｅｘｘｓｏｌ  Ｄ４０  東燃ゼネラル石油株式会社製）１５重量部を混練し、ペースト塩ビゾルを得た。得られたペースト塩ビゾルを２３℃にて２４時間保管した後、Ｂ８Ｈ型回転粘度計で２３℃、２０ｒｐｍ条件にて測定した粘度を粘度Ａとし、該ゾルを、更に２３℃にて７日間保管した後、Ｂ８Ｈ型回転粘度計で２３℃、２０ｒｐｍ条件にて測定した粘度を粘度Ｂとした。粘度Ａ及び粘度Ｂを下記式にて、得られたペースト塩ビゾルの増粘率を求めた。
【００２８】
増粘率（％）＝１００×（Ｂ−Ａ）／Ａ
＜引張強度の測定方法＞
塩化ビニル−酢酸ビニル共重合体粒子１００重量部、フタル酸ジイソノニル１００重量部（株式会社ジェイプラス製）、脂肪酸塩表面処理炭酸カルシウム（（商品名）Ｖｉｓｃｏｌｉｔｅ−ＯＳ  白石工業株式会社製）７０重量部、及びナフテン系炭化水素溶剤（（商品名）Ｅｘｘｓｏｌ  Ｄ４０  東燃ゼネラル石油株式会社製）１５重量部を混練してペースト塩ビゾルを製造した。脱泡処理した前記ペースト塩ビゾルを離型紙で２ｍｍ厚に塗布し、１４０℃×３０ｍｉｎ分間加熱してペースト塩ビシートを作成した。得られたペースト塩ビシートからＪＩＳ３号ダンベルを用いて試験片を作成し、２３℃で５０ｍｍ／ｍｉｎの条件で試験片の引張強度を測定した。
【００２９】
＜破断伸びの測定方法＞
塩化ビニル−酢酸ビニル共重合体１００重量部、フタル酸ジイソノニル１００重量部（株式会社ジェイプラス製）、脂肪酸塩表面処理炭酸カルシウム（（商品名）Ｖｉｓｃｏｌｉｔｅ−ＯＳ  白石工業株式会社製）７０重量部、及びナフテン系炭化水素溶剤（（商品名）Ｅｘｘｓｏｌ  Ｄ４０  東燃ゼネラル石油株式会社製）１５重量部を混練してペースト塩ビゾルを製造した。脱泡処理した前記ペースト塩ビゾルを離型紙で２ｍｍ厚に塗布し、１４０℃×３０ｍｉｎ分間加熱してペースト塩ビシートを作成した。得られたペースト塩ビシートからＪＩＳ３号ダンベルを用いて試験片を作成し、試験片の中央に２０ｍｍ間隔の標線を入れ、引張り試験装置に取り付け、２３℃で５０ｍｍ／分の速度で引張り、破断時の荷重及び標線間の伸びを測定し、破断伸び及び引張強度を求めた。
【００３０】
＜平均酢酸ビニル残基単位含有量の測定方法＞
塩化ビニル−酢酸ビニル共重合体中に含有する平均酢酸ビニル残基単位含有量（重量％）（ＶＡｃ含量と記す場合もある。）は、塩化ビニル−酢酸ビニル共重合体１００ｍｇと臭化カリウム１０ｍｇを混合し、すりつぶして成形した測定サンプルと、赤外分光光度計（島津社製、（商品名）ＦＴＩＲ−８１００Ａ）を用いて、下記式より算出した。
【００３１】
ＶＡｃ含量＝（３．７３×Ｂ／Ａ＋０．０２４）×１．０４
Ａ：１４３０ｃｍ−１付近のＣ−Ｈ面内変角による吸収ピークトップのＡｂｓ．値。
Ｂ：１７４０ｃｍ−１付近のＣ＝Ｏ伸縮による吸収ピークトップのＡｂｓ．値。
【００３２】
＜重量平均分子量による分別＞
ゲル浸透クロマトグラフィー（ＧＰＣ）により保持時間を３２．７ｍｉｎ〜３６．４ｍｉｎの間で分別することにより、重量平均分子量１０００００以下の塩化ビニル−酢酸ビニル共重合体の低分子量成分と重量平均分子量１０００００を越える高分子量成分との分別を行った。
装置：（商品名）ＬａｂｏＡＣＥ  ＬＣ−７０８０（日本分析工業製）。
検出器：示差屈折率計（ＲＩ検出器）。
カラム：（商品名）ＴＳＫｇｅｌ  ＧＭＨＨＲ−Ｈ（東ソー製）×２本。
カラム温度：２３℃。
溶離液：ＴＨＦ（富士フイルム和光純薬製  特級；安定剤不含）
流速：４．０ｍｌ／ｍｉｎ。
濃度：５ｍｇ／ｍｌ。
注入量：１．５ｍｌ。
【００３３】
＜重量平均分子量の測定＞
塩化ビニル−酢酸ビニル共重合体及びその低分子量成分（重量平均分子量１０００００以下成分）の重量平均分子量をＧＰＣにて測定した。
装置：（商品名）ＨＬＣ−８１２０ＧＰＣ（東ソー製）。
検出器：示差屈折率計（ＲＩ検出器）。
カラム：（商品名）ＴＳＫｇｅｌ  ＧＭＨＨＲ−Ｈ（東ソー製）×２本。
カラム温度：４０℃。
溶離液：ＴＨＦ（キシダ化学製  １級）
流速：１．０ｍｌ／ｍｉｎ。
濃度：１．０ｍｇ／ｍｌ。
注入量：１００μｌ。
【００３４】
＜低分子量成分における低酢酸ビニル含有成分及び高酢酸ビニル含有成分の測定＞
高速液体クロマトグラフィー（ＨＰＬＣ）、グラジエント溶出法により、低分子量成分中の酢酸ビニル残基が１０％以上の成分（高酢酸ビニル含有成分）と酢酸ビニル残基が１０％以上の成分（高酢酸ビニル含有成分）の比率測定を面積比算出により行った。
装置：（商品名）ＨＰＬＣ８０２０シリーズ（東ソー製）。
検出器：蒸発型光散乱検出器（ＥＬＳＤ）；（商品名）Ｖａｒｉａｎ３８０−ＬＣ（Ｖａｒｉａｎ製）。
カラム：（商品名）ＴＳＫｇｅｌ  ＯＤＳ−１００Ｖ（東ソー製）。
カラム温度：４０℃。
移動相：Ａ液：水／アセトニトリル＝５／５
Ｂ液：テトラヒドロフラン
流速：１．０ｍｌ／ｍｉｎ。
濃度：１ｍｇ／ｍｌ。
注入量：２０μｍ。
【００３５】
合成例１（開始剤等含有シードの製造例）
１ｍ３オートクレーブ中に脱イオン水３６０ｋｇ、塩化ビニルモノマー３００ｋｇ、過酸化ラウロイル６ｋｇ及び１５重量％ドデシルベンゼンスルホン酸ナトリウム水溶液３０ｋｇを仕込み、該重合液をホモジナイザーを用いて２時間循環し、均質化処理後、温度を４５℃に上げて、重合を進めた。４５℃における塩化ビニルモノマーの飽和蒸気圧より０．２ＭＰａ圧力が低下した後、未反応の塩化ビニルモノマーを回収した。得られた開始剤等含有シードラテックス（以下、シード１と略記する。）の平均粒子径は０．６０μｍ、固形分濃度は３２％であった。
【００３６】
実施例１
２．５リットルオートクレーブ中に脱イオン水５００ｇ、１段目仕込み単量体として塩化ビニルモノマーを４９３ｇ（混合単量体の全仕込み量に対して６２重量％）と酢酸ビニルモノマーを９６ｇ（混合単量体の全仕込み量に対して１２重量％）、５％水溶液ラウリル硫酸ナトリウムを９ｇ、シード１を８５ｇ、０．１％水溶液硫酸銅を４ｇ仕込み、その後、この反応混合物の温度を３５℃に上げて１段目重合を開始するとともに、０．０５重量％アスコルビン酸水溶液を全重合時間を通じて、重合温度を維持するように連続的に添加した。重合転化率が６０％となったところで、２段目仕込み単量体として、塩化ビニルモノマー１４１ｇ（混合単量体の全仕込み量に対して１７重量％）を２．５リットルオートクレーブに仕込み、重合温度３５℃にて２段目重合を継続した。更に、１段目仕込み単量体と２段目仕込み単量体の合計に対して重合転化率が８０％となったところで、３段目仕込み単量体として、塩化ビニルモノマー７０ｇ（混合単量体の全仕込み量に対して９重量％）を２．５リットルオートクレーブに仕込み、重合温度３５℃にて３段目重合を継続し、混合単量体の合計に対して重合転化率が８９％となったところで重合を終了した。
【００３７】
なお、重合開始してから重合終了までの間、５％水溶液ラウリル硫酸ナトリウム１００ｇを連続的に添加した。
【００３８】
そして、未反応モノマーを回収してラテックスとし、スプレードライヤーにて、熱風入口温度１６０℃、出口温度５５℃で噴霧乾燥を行って、塩化ビニル−酢酸ビニル共重合体を得た。得られた塩化ビニル−酢酸ビニル共重合体の平均酢酸ビニル含有量は１０．６重量％であった。また、重量平均分子量１０００００以下の低分子量成分における低酢酸ビニル含有成分；高酢酸ビニル含有成分＝１：１．０２であった。
【００３９】
また、得られた塩化ビニル−酢酸ビニル共重合体を用いてペースト塩ビゾルを作製し、物性を評価した。その結果を表１に示す。
【００４０】
実施例２
１ｍ３オートクレーブ中に脱イオン水３５０ｋｇ、１段目仕込み単量体として塩化ビニルモノマーを２１９ｋｇ（混合単量体の全仕込み量に対して５５重量％）と酢酸ビニルモノマーを３４ｋｇ（混合単量体の全仕込み量に対して９重量％）、２５％水溶液ラウリル硫酸ナトリウムを０．９ｋｇ、シード１を４２ｋｇ、１０％水溶液硫酸銅を２０ｇ仕込み、その後、この反応混合物の温度を４０℃に上げて１段目重合を開始するとともに、０．２重量％アスコルビン酸水溶液を全重合時間を通じて、重合温度を維持するように連続的に添加した。重合転化率が８０％となったところで、２段目仕込み単量体として、塩化ビニルモノマー１４６ｋｇ（混合単量体の全仕込み量に対して３７重量％）を１ｍ３オートクレーブに仕込み、重合温度３５℃にて２段目重合を継続した。更に、１段目仕込み単量体と２段目仕込み単量体の合計に対して重合転化率が８９％となったところで重合を終了した。
【００４１】
なお、重合開始してから重合終了までの間、２５％水溶液ラウリル硫酸ナトリウム１０ｋｇと１５％ノニルプロペニルフェノールエチレンオキシド１０モル付加体硫酸エステルアンモニウム塩水溶液（第一工業製薬製、（商品名）アクアロンＨＳ−１０）２ｋｇを連続的に添加した。
【００４２】
そして、未反応モノマーを回収してラテックスとし、重合度６００、ケン化度９３モル％のポリビニルアルコール（日本合成株式会社製、（商品名）ゴーセノールＡＬ−０６Ｒ）を塩化ビニル−酢酸ビニル共重合体に対する含有量が４０００ｐｐｍとなるように添加した。
【００４３】
プレードライヤーにて、熱風入口温度１６０℃、出口温度５５℃で噴霧乾燥を行って、塩化ビニル−酢酸ビニル共重合体を得た。得られた塩化ビニル−酢酸ビニル共重合体の平均酢酸ビニル含有量は５．９重量％であった。また、重量平均分子量１０００００以下の低分子量成分における低酢酸ビニル含有成分；高酢酸ビニル含有成分＝１：１．１７であった。
【００４４】
また、得られた塩化ビニル−酢酸ビニル共重合体を用いてペースト塩ビゾルを作製し、物性を評価した。その結果を表１に示す。
【００４５】
【表１】
2020125394.tif 000002
【００４６】
比較例１
２．５リットルオートクレーブ中に脱イオン水５００ｇ、仕込み単量体として塩化ビニルモノマーを６８８ｇと酢酸ビニルモノマーを１１２ｇ（混合単量体の全仕込み量に対して１４重量％）、５％水溶液ラウリル硫酸ナトリウムを９ｇ、シード１を８５ｇ、０．１％水溶液硫酸銅を４ｇ仕込み、その後、この反応混合物の温度を３５℃に上げて重合を開始するとともに、０．０５重量％アスコルビン酸水溶液を全重合時間を通じて、重合温度を維持するように連続的に添加した。混合単量体の合計に対して重合転化率が８９％となったところで重合を終了した。
【００４７】
なお、重合開始してから重合終了までの間、５％水溶液ラウリル硫酸ナトリウム１２０ｇを連続的に添加した。
【００４８】
そして、未反応モノマーを回収してラテックスとし、スプレードライヤーにて、熱風入口温度１６０℃、出口温度５５℃で噴霧乾燥を行って、塩化ビニル−酢酸ビニル共重合体を得た。得られた塩化ビニル−酢酸ビニル共重合体の平均酢酸ビニル含有量は９．６重量％であった。また、重量平均分子量１０００００以下の低分子量成分における低酢酸ビニル含有成分；高酢酸ビニル含有成分＝１：１．６５であった。
【００４９】
また、得られた塩化ビニル−酢酸ビニル共重合体を用いてペースト塩ビゾルを作製し、物性を評価した。その結果を表２に示す。
【００５０】
【表２】
2020125394.tif 000003
【産業上の利用可能性】
【００５１】
本発明の塩化ビニル−酢酸ビニル共重合体は、可塑剤に分散させて調製したペースト塩ビゾルの粘度の経時変化が少なく、低温加工した際の成形品の破断伸びに優れ、コート剤、特に自動車アンダーボディコート剤、自動車用シーラント用として優れた特性を有するものであり、その産業上の利用価値は高いものである。